(57)【特許請求の範囲】
【請求項１】
３級アミン化合物の酸塩を含む繊維用帯電防止加工薬剤であって、
前記３級アミン化合物の窒素原子に結合する３つの基のうち、２つが炭素数２乃至４のアルキル基、１つがカルボニル基を含む有機基であり、
前記３級アミン化合物が下記一般式（１）で示され、
前記３級アミン化合物の酸塩がギ酸塩、乳酸塩及び酢酸塩から選ばれる少なくとも１種である、繊維用帯電防止加工薬剤。
【化１】
0006915176.tif 000005
（一般式（１）において、Ｒ１は炭素数２乃至４のアルキル基である。２つのＲ１は、同じであっても相違してもよい。Ｒ２は炭素数５〜２２のアルキル基である。ｎは１〜３の整数である。Ｘ及びＹ（Ｘ、Ｙ）は、（メチレン基、―ＮＨ−）又は（―ＮＨ−、メチレン基）である。但しＲ３は炭素数１〜４のアルキル基である。）
【請求項２】
繊維材料に対して、請求項１に記載の繊維用帯電防止加工薬剤を付与する工程を含む、帯電防止加工繊維の製造方法。
【発明の詳細な説明】
【技術分野】
【０００１】
本発明は、繊維用帯電防止加工薬剤及びその利用に関する。
【背景技術】
【０００２】
一般に、合成繊維は非導電性かつ疎水性であり、摩擦等により静電気が帯電しやすい。合成繊維を衣料に用いた場合、静電気の発生は作業性の低下や、着心地の低下を招くだけでなく、汚れ物質の付着も生じやすくなる。そのため、合成繊維を用いた衣料には帯電防止剤の使用が必要となる。【０００３】
従来、帯電防止剤として、特許文献１に示すようなアミン化合物が使用されてきたが、家庭洗濯により脱落し持続的な帯電防止効果は得られなかった。洗濯耐久性を向上する試みとして、特許文献２に示すようなアクリロニトリルとアルコキシポリテトラメチレングリコールメタクリレートとの共重合体を帯電防止剤として使用する方法が提案されているが、洗濯耐久性が良好である一方で洗濯前の帯電防止性は十分でなく、また、加工布の風合いを損なうものであった。
【先行技術文献】
【特許文献】
【０００４】
【特許文献１】特開平７−８２６６９号公報
【特許文献２】特開平１０−１８３４７４号公報
【発明の概要】
【発明が解決しようとする課題】
【０００５】
本発明者らは、従来の帯電防止剤が、帯電性能を偏重した結果、親水性が強いために、親油性を示す繊維との親和性が不足することにより、耐久性が低下していることを突き止めた。
よって、本発明の目的は、加工布の風合いを損なわず洗濯耐久性の高い繊維用帯電防止加工薬剤とその製造方法を提供することにある。
【課題を解決するための手段】
【０００６】
本発明者らは、上記課題を解決するために鋭意検討した結果、特定の構造をしてなる３級アミン化合物であれば、上記課題を解決できることを見出した。【０００７】
すなわち、本発明の繊維用帯電防止加工薬剤は、３級アミン化合物の酸塩を含む繊維用帯電防止加工薬剤であって、
前記３級アミン化合物の窒素原子に結合する３つの基のうち、２つが炭素数２乃至４のアルキル基、１つがカルボニル基を含む有機基であり、
前記３級アミン化合物が下記一般式（１）で示され、前記３級アミン化合物の酸塩が、ギ酸塩、乳酸塩及び酢酸塩から選ばれる少なくとも１種である、繊維用帯電防止加工薬剤である。
【０００８】
前記３級アミン化合物は下記一般式（１）で示される。
【０００９】
【化１】
0006915176.tif 000002
（一般式（１）において、Ｒ１は炭素数２乃至４のアルキル基である。２つのＲ１は、同じであっても相違してもよい。Ｒ２は炭素数５〜２２のアルキル基である。ｎは１〜３の整数である。Ｘ及びＹ（Ｘ、Ｙ）は、（メチレン基、―ＮＨ−）又は（―ＮＨ−、メチレン基）である。但しＲ３は炭素数１〜４のアルキル基である。）
【００１０】
本発明の帯電防止加工繊維の製造方法は、繊維材料に対して、上記繊維用帯電防止加工薬剤を付与する工程を含む。
【発明の効果】
【００１１】
本発明の繊維用帯電防止加工薬剤は、繊維製品等に付着させた場合に、加工布の風合いを損なわず洗濯耐久性が高い効果を有する。
【発明を実施するための形態】
【００１２】
本発明は、３級アミン化合物、前記３級アミン化合物の酸塩及び前記３級アミン化合物の４級化物から選ばれる少なくとも１種を含む繊維用帯電防止加工薬剤である。以下詳細に説明する。
【００１３】
〔３級アミン化合物〕
本発明の繊維用帯電防止加工薬剤に使用される３級アミン化合物は、窒素原子に結合する３つの基のうち、２つが炭素数１〜４のアルキル基、１つがカルボニル基を含む有機基である。
窒素原子に結合するアルキル基の炭素数は１〜４であるが、洗濯耐久性が高いという観点から、２〜４が好ましく、３又は４がより好ましく、４が最も好ましい。
窒素原子に結合する２つのアルキル基は、同じであってもよく、異なっていてもよい。
１つがカルボニル基を含む有機基としては、アミド基が挙げられる。
本発明の繊維用帯電防止加工薬剤に使用される３級アミン化合物は、洗濯耐久性が高いという観点から、上記一般式（１）で示されると好ましい。
【００１４】
Ｒ１は炭素数１〜４のアルキル基であり、洗濯耐久性が高いという観点から、２〜４が好ましく、３又は４がより好ましく、４が最も好ましい。２つのＲ１は、同じであっても相違してもよい。
Ｒ２は炭素数５〜２２のアルキル基であり、洗濯耐久性が高いという観点から、７〜２２が好ましく、９〜２２がより好ましく、１１〜２２が特に好ましい。
ｎは１〜３の整数であり、洗濯耐久性が高いという観点から、１〜２が好ましく、１がより好ましい。
ＸおよびＹは、それぞれ独立して、メチレン基、―ＮＨ−、―ＮＲ３−又は―Ｏ−である。
洗濯耐久性が高いという観点から、Ｒ３は炭素数１〜４が好ましく、２〜４がより好ましく、３〜４が特に好ましい。
【００１５】
〔３級アミン化合物の酸塩〕
本発明の繊維用帯電防止加工薬剤に使用される３級アミン化合物の酸塩は、上記３級アミン化合物を有機酸又は無機酸で中和したものである。
有機酸としては、ギ酸、酢酸、乳酸、コハク酸、フマル酸、リンゴ酸、アジピン酸、酒石酸、安息香酸、クエン酸、ピロリドンカルボン酸、サリチル酸等が挙げられるが、安全性等乳化性、取り扱い性の観点からギ酸、酢酸、乳酸が好ましく、ギ酸が最も好ましい。
無機酸としては、硫酸、硝酸、塩酸、炭酸、リン酸、ホウ酸、メタケイ酸及び無水ケイ酸等が挙げられる。
中和度としては、中和物の乳化性という観点から、１００％が好ましい。
【００１６】
〔３級アミン化合物の４級化物〕
本発明の繊維用帯電防止加工薬剤に使用される３級アミン化合物の４級化物は、上記３級アミン化合物を４級化したものである。
４級化剤としては、塩化メチル、塩化エチル、臭化メチル、ヨウ化メチル等の炭素数１以上４以下のハロゲン化アルキル、硫酸ジメチル、硫酸ジエチル、硫酸ジ−ｎ−プロピル等のアルキル化剤が挙げられる。
【００１７】
〔その他成分〕
本発明の繊維用帯電防止加工薬剤は、本願発明の効果を損なわない範囲で、その他成分を含んでいてもよい。
その他成分としては、水、油剤、非イオン性界面活性剤、カチオン性界面活性剤、アニオン性界面活性剤、無機物、防腐剤、ｐＨ調整剤、消泡剤、溶剤、脂肪酸（塩）等が挙げられる。
【００１８】
溶剤としては、メタノール、エタノール、１−プロパノール、２−プロパノール、１−ブタノール、２−ブタノール、２−メチルプロパノール、１，１−ジメチルエタノール、１−ペンタノール、２−ペンタノール、３−ペンタノール、２−メチル−１−ブタノール、３−メチル−１−ブタノール、１，１−ジメチルプロパノール、３−メチル−２−ブタノール、１，２−ジメチルプロパノール、１−ヘキサノール、２−メチル−１−ペンタノール、４−メチル−２−ペンタノール、２−エチル−１−ブタノール、１−へプタノール、２−へプタノール、３−へプタノール、エチレングリコール、エチレングリコールモノメチルエーテル、エチレングリコールモノエチルエーテル、エチレングリコールモノブチルエーテル、ジエチレングリコールモノブチルエーテル、エチレングリコールモノメチルエーテルアセテート、エチレングリコールモノエチルエーテルアセテート、エチレングリコールモノブチルエーテルアセテート、プロピレングリコール、プロピレングリコールモノメチルエーテル、プロピレングリコールモノエチルエーテル、プロピレングリコールジメチルエーテル、ジプロピレングリコール、ジプロピレングリコールモノメチルエーテル、ジプロピレングリコールジメチルエーテル、ジプロピレングリコールモノエチルエーテル、トリプロピレングリコール、トリプロピレングリコールモノメチルエーテル、ポリプロピレングリコール、ヘキシレングリコール、ベンジルアルコール、ソルフィット、ポリアルキレングリコール、アセトン、メチルエチルケトン、２−ペンタノン、３−ペンタノン、２−ヘキサノン、メチルイソブチルケトン、酢酸メチル、酢酸エチル、酢酸ブチル、プロピオン酸メチル、乳酸メチル、乳酸エチル、乳酸ペンチル、ジイソプロピルエーテル、ジオキサン、テトラヒドロフラン、ピリジン、Ｎ，Ｎ−ジメチルホルムアミド、Ｎ，Ｎ−ジメチルアセトアミド、Ｎ−メチルピロリドン等が挙げられる。
【００１９】
非イオン性界面活性剤としては、特に限定はないが、例えば、ポリアルキレングリコール、ポリオキシアルキレンアルキルエーテル、ポリオキシアルキレンアルキルアリールエーテル（ポリオキシアルキレンノニルフェニルエーテル等）、ポリオキシアルキレン多環アリールエーテル（ポリオキシアルキレントリスチリルフェニルエーテル、ポリオキシアルキレンジスチリルフェニルエーテル、ポリオキシアルキレンスチリルフェニルエーテル、ポリオキシアルキレントリスチリルメチルフェニルエーテル、ポリオキシアルキレンジスチリルメチルフェニルエーテル、ポリオキシアルキレンベンジルフェニルエーテル、ポリオキシアルキレンクミルフェニルエーテル、ポリオキシアルキレンジクミルフェニルエーテル、ポリオキシアルキレンナフチルエーテル等）、ポリオキシアルキレンアルキルアミン、ポリオキシアルキレンアルキルアミド、ポリオキシアルキレン脂肪酸エステル、ポリオキシアルキレン脂肪酸ジエステル、ポリオキシアルキレンアルキルエーテル脂肪酸エステル、ポリオキシアルキレンアルキルアリールエーテル脂肪酸エステル、ポリオキシアルキレン多環アリールエーテル脂肪酸エステル、ポリオキシアルキレンヒマシ油エーテル、ポリオキシアルキレン硬化ヒマシ油エーテル、ポリオキシアルキレン多価アルコールエーテル等が挙げられる。
【００２０】
これら非イオン性界面活性剤を構成するアルキル基としては、メチル基、エチル基、プロピル基、ブチル基、ヘキシル基、２−エチルヘキシル基、デシル基、ラウリル基、イソデシル基、トリデシル基、セチル基、ステアリル基、オレイル基、ベヘニル基等が挙げられ、不飽和結合を有してもよく、第一級、第二級、第三級のいずれでもよく、直鎖でも分岐構造を有してもよい。
【００２１】
同様にアルキルアリール基としては、トリル基、キシリル基、クミル基、オクチルフェニル基、２−エチルヘキシルフェニル基、ノニルフェニル基、デシルフェニル基、メチルナフチル基等が挙げられ、アルキル基の位置、数に限定はない。
【００２２】
同様に多環アリール基としては、スチリルフェニル基、スチリルメチルフェニル基、スチリルノニルフェニル基、アルキルスチリルフェニル基、トリスチリルフェニル基、ジスチリルフェニル基、ジスチリルメチルフェニル基、トリスチリルフェニル基、ベンジルフェニル基、ジベンジルフェニル基、アルキルジフェニル基、ジフェニル基、クミルフェニル基、ナフチル基等が挙げられ、置換基の位置や数に限定はない。
【００２３】
同様に多価アルコールとしては、ソルビット、ソルビトール、ソルバイド、ソルビタン、ペンタエリスリトール、トリメチロールプロパン、グリセリン、ネオペンチルグリコール、キシリトール、エリスリトール、アルカノールアミン、糖類等が挙げられる。
【００２４】
同様にポリオキシアルキレン基としては、ポリオキシエチレン基、ポリオキシプロピレン基、ポリオキシブチレン基等が挙げられ、ポリオキシエチレン基、ポリオキシプロピレン基が好ましい。２種以上の場合、ブロック付加体、交互付加体、又はランダム付加体のいずれを構成してもよい。また、ポリオキシアルキレン基は、ポリオキシエチレン基を必須に含有することが好ましい。ポリオキシアルキレン基に占めるポリオキシエチレン基の割合は、４０モル％以上が好ましく、５０モル％がより好ましく、６０モル％以上がさらに好ましく、８０モル％以上が特に好ましい。オキシアルキレン基の付加モル数は、１〜５０が好ましく、３〜３０がより好ましく、５〜２０がさらに好ましい。
【００２５】
本発明が水を含む場合、水としては、純水、蒸留水、精製水、軟水、イオン交換水、水道水のいずれであってもよい。
【００２６】
本発明の繊維用帯電防止加工薬剤は、本発明の効果を損なわない範囲で、繊維用帯電防止加工と同時に加工可能な加工薬剤を含んでもよい。加工薬剤としては、変色防止剤、変色抑制剤、防虫剤、防黴剤、防ダニ剤、消臭剤、帯電防止剤、撥水撥油剤、紫外線吸収剤、難燃剤、防汚剤、深色化剤、平滑剤、柔軟剤、顔料、蛍光増白剤、艶消し剤、浸透剤、湿潤剤、乳化剤、消泡剤、親水剤、抗菌剤、防臭剤、抗ウイルス剤、抗アレルゲン剤、遮熱加工剤、硬仕上げ剤、合成樹脂、可縫性向上剤、架橋剤、溶剤又は吸水剤等が挙げられる。これら薬剤は、複数含んでもよい。各薬剤については、公知のものを採用できる。
【００２７】
〔繊維用帯電防止加工薬剤〕
本発明の繊維用帯電防止加工薬剤は、繊維材料に優れた帯電防止性を付与するために用いられるものである。本発明の繊維用帯電防止加工薬剤は、前記３級アミン化合物、前記３級アミン化合物の酸塩及び前記３級アミン化合物の４級化物から選ばれる少なくとも１種を含むものである。なお、本発明の繊維用帯電防止加工薬剤とは、後述する製造方法で製造された薬剤のみならず、繊維材料に付与する際に該加工剤を水等により希釈した加工処理液を含むものである。
【００２８】
繊維用帯電防止加工薬剤の不揮発分に対する前記３級アミン化合物、前記３級アミン化合物の酸塩及び前記３級アミン化合物の４級化物の合計の重量割合は、洗濯耐久性が高いという観点から、１０〜９０重量％が好ましく、３０〜９０重量％がより好ましく、５０〜９０重量％がさらに好ましく、６０〜８０重量％が特に好ましい。なお、不揮発分とは、薬剤を１０５℃で熱処理して溶媒等を除去し、恒量に達した時の絶乾成分をいう。
【００２９】
繊維用帯電防止加工薬剤のｐＨは、特に限定はないが、難燃加工薬剤の貯蔵安定性の点から、１〜９が好ましく、３〜７がさらに好ましい。
【００３０】
本発明の繊維用帯電防止加工薬剤の粘度（２０℃）は、１００〜１００００ｍＰａ・ｓが好ましく、１５０〜８０００ｍＰａ・ｓがより好ましく、２００〜５０００ｍＰａ・ｓがさらに好ましい。
【００３１】
本発明の繊維用帯電防止加工薬剤の調製方法としては、特に限定はなく、公知の方法を採用できる。例えば、上述のように誘導体を調製し、必要に応じて、水やその他成分を混合撹拌して調製することができる。
【００３２】
［帯電防止加工繊維の製造方法］
本発明の帯電防止加工繊維の製造方法は、繊維材料に対して、本発明の繊維用帯電防止加工薬剤を付与する工程（Ｉ）を含むものである。すなわち、本発明の製造方法は、繊維用帯電防止加工薬剤を後加工にて繊維材料に付与する工程を含むものである。後加工とは、繊維材料が製造された後に加工することを意味する。本製造方法によれば、帯電防止性が優れ、洗濯耐久性にも優れた帯電防止加工繊維を得ることができる。
【００３３】
繊維材料としては、天然繊維、化学繊維のいずれであってもよい。天然繊維としては、例えば、綿、大麻、亜麻、ヤシ、いぐさ等の植物繊維；羊毛、山羊毛、モヘア、カシミア、ラクダ、絹等の動物繊維；石綿等の鉱物繊維等を挙げることができる。化学繊維としては、例えば、ロックファィバ−、金属繊維、グラファイト、シリカ、チタン酸塩等の無機繊維；レーヨン、キュプラ、ビスコ−ス、ポリノジック、精製セルロース繊維等の再生セルロース系繊維；溶融紡糸セルロース繊維；牛乳タンパク、大豆タンパク等のタンパク質系繊維；再生絹、アルギン酸繊維等の再生・半合成繊維；ポリアミド繊維、ポリエステル繊維、カチオン可染ポリエステル繊維、ポリビニル繊維、ポリアクリルアルコール繊維、ポリウレタン繊維、アクリル繊維、ポリエチレン繊維、ポリビニリデン繊維、ポリスチレン繊維等の合成繊維を挙げることができる。また、これら繊維を２種以上複合（混紡、混繊、交織、交編等）されていてもよい。
【００３４】
繊維材料の形態としては、例えば、織物、編物、布帛、糸状、不織布等の形態を挙げることができる。繊維材料の用途としては、帯電防止性、耐洗濯性を付与する対象物、例えば、アンダーウェア、作業着、スポーツ衣料、寝具類、カバー類等を挙げることができる。
【００３５】
繊維用帯電防止加工薬剤を繊維材料に付与する方法としては、特に限定はなく、公知の方法を採用できる。これらの中でも、繊維用帯電防止加工薬剤を繊維材料に確実に固着させることができる点から、吸尽法、パッドドライ法、スプレー法及びコーティング法から選ばれる少なくとも１種の方法が好ましく、パッドドライ法がさらに好ましい。
【００３６】
吸尽法、パッドドライ法、スプレー法、コーティング法としては、公知の方法を採用できる。吸尽法とは、薬剤の希薄溶液を用い、温度、浸漬時間、液循環回数等の条件を設定して、薬剤を繊維に選択吸着させることで吸尽付着させる方法である。その後、通常、水洗を行い、遠心脱水、乾燥を行う。パッドドライ法とは、薬剤の溶液中に繊維を短時間浸漬し、直ちに脱水マングル等で絞ることで付着させる方法である。その後乾燥を行い、必要に応じて、キュアリングを行う。スプレー法とは、一定速度のコンベアー上に繊維を乗せ、その上から、薬剤の溶液を一定量スプレーする事で付着させる方法である。その後乾燥を行い、必要に応じて、キュアリングを行う。コーティング法とは、通常マングルで薬剤の溶液を片面より塗布することで付着させる方法である。その後、余分の薬剤はドクターでかき落とし、乾燥を行い、必要に応じて、キュアリングを行う。
【００３７】
本発明の繊維用帯電防止加工薬剤を繊維材料に付与する際の温度は、５〜４０℃が好適である。付与温度が５℃より低いと、一定温度保持が難しいために繊維材料への一定付与ができなくなることがある。一方、付与温度が４０℃より高いと、繊維材料に含まれる染料等の溶出が多くなることがある。
【００３８】
繊維材料に付与する際の繊維用帯電防止加工薬剤（加工処理液）に占める誘導体の重量割合は、０．１〜２０重量％が好ましく、０．５〜１０重量％がより好ましく、１．０〜７．０重量％がさらに好ましい。なお、所定の重量割合は、水等で希釈することにより調製することができる。
【００３９】
繊維材料に対する誘導体の付与量については、特に限定はないが、繊維材料に対して０．０１〜１０重量％が好ましく、０．０３〜７．０重量％がより好ましく、０．０５〜５．０重量％がさらに好ましい。０．０１重量％未満の場合、帯電防止加工剤中を処理した繊維が帯電防止性を示さなくなることがある。１０重量％超の場合、帯電防止性及び洗濯耐久性のこれ以上の向上は見られず、経済的に不利となることがある。
【００４０】
本発明の製造方法は、本発明の効果を阻害しない範囲で、帯電防止加工と同時に加工可能な工程を含んでもよい。同時に加工可能な工程としては、変色防止剤、変色抑制剤、防虫剤、防黴剤、防ダニ剤、消臭剤、帯電防止剤、撥水撥油剤、紫外線吸収剤、難燃剤、防汚剤、深色化剤、平滑剤、柔軟剤、顔料、蛍光増白剤、艶消し剤、浸透剤、湿潤剤、乳化剤、消泡剤、親水剤、抗菌剤、防臭剤、抗ウイルス剤、抗アレルゲン剤、遮熱加工剤、硬仕上げ剤、合成樹脂、可縫性向上剤、架橋剤、溶剤又は吸水剤を付与する工程等が挙げられる。これら工程は、複数同時に行うことも可能である。各薬剤については、公知のものを採用できる。
【実施例】
【００４１】
以下に本発明の実施例を示し、本発明をさらに詳細に説明するが、本発明はこれらの実施例に限定されるものではない。なお、例中の「部」及び「％」とあるのは、特に示さない限り、「重量部」及び「重量％」を示す。【００４２】
［カチオン界面活性剤（Ａ１）の調製］
温度計、還流冷却器及び攪拌機を備えた容量１リットルの反応容器に、公知の方法により得られた上記一般式（１）において、Ｒ１の炭素数が４、ｎが１、Ｘがメチレン基、Ｙが―ＮＨ−、Ｒ２が炭素数１８であるアミドアミン（ａ１）５００ｇ、７６％ギ酸６７ｇを仕込んだ。攪拌しながら昇温し、６０℃で２時間反応を行い、アミドアミン型界面活性剤であるカチオン界面活性剤（Ａ１）を得た。【００４３】
［カチオン界面活性剤（Ａ２〜Ａ１０）の調製］
カチオン界面活性剤（Ａ１）の調製において、アミドアミン（ａ１）をそれぞれ下記の（ａ２）〜（ａ１０）に変更する以外は同様の操作を行い、アミドアミン型カチオン界面活性剤及びエステルアミン型カチオン界面活性剤であるカチオン界面活性剤（Ａ２〜Ａ１０）を得た。
一般式（１）においてＲ１の炭素数が４、ｎが１、Ｘがメチレン基、Ｙが―ＮＨ−、Ｒ２が炭素数８であるアミドアミン（ａ２）
一般式（１）においてＲ１の炭素数が４、ｎが１、Ｘがメチレン基、Ｙが―ＮＨ−、Ｒ２が炭素数１２であるアミドアミン（ａ３）
一般式（１）においてＲ１の炭素数が４、ｎが１、Ｘがメチレン基、Ｙが―ＮＨ−、Ｒ２が炭素数２２であるアミドアミン（ａ４）
一般式（１）においてＲ１の炭素数が２、ｎが１、Ｘがメチレン基、Ｙが―ＮＨ−、Ｒ２が炭素数１２であるアミドアミン（ａ５）
一般式（１）においてＲ１の炭素数が２、ｎが１、Ｘがメチレン基、Ｙが―ＮＨ−、Ｒ２が炭素数１８であるアミドアミン（ａ６）
一般式（１）においてＲ１の炭素数が２、ｎが１、Ｘがメチレン基、Ｙが―ＮＨ−、Ｒ２が炭素数２２であるアミドアミン（ａ７）
一般式（１）においてＲ１の炭素数が４、ｎが１、Ｘがメチレン基、Ｙが―Ｏ−、Ｒ２が炭素数１８であるエステルアミン（ａ８）
一般式（１）においてＲ１の炭素数が４、ｎが３、Ｘが―ＮＨ−、Ｙがメチレン基、Ｒ２が炭素数１６であるアミドアミン（ａ９）
一般式（１）においてＲ１の炭素数が４、ｎが３、Ｘが―ＮＨ−、Ｙがメチレン基、Ｒ２が炭素数１０であるアミドアミン（ａ１０）【００４４】
［カチオン界面活性剤（Ａ１１）の調製］
温度計、還流冷却器及び攪拌機を備えた容量１リットルの反応容器に、アミドアミン（ａ１）５００ｇ、９０％乳酸１１１ｇを仕込んだ。攪拌しながら昇温し、６０℃で２時間反応を行い、アミドアミン型界面活性剤であるカチオン界面活性剤（Ａ１１）を得た。【００４５】
［カチオン界面活性剤（Ａ１２）の調製］
温度計、還流冷却器及び攪拌機を備えた容量１リットルの反応容器に、アミドアミン（ａ１）５００ｇ、氷酢酸６７ｇを仕込んだ。攪拌しながら昇温し、６０℃で２時間反応を行い、アミドアミン型界面活性剤であるカチオン界面活性剤（Ａ１２）を得た。【００４６】
以下、本発明の実施例を示し、本発明を更に詳細に説明するが、本発明はこれらの実施例に限定されるものではない。
（実施例１）
前記方法にて得られたカチオン界面活性剤（Ａ１）２．１重量％、ＨＬＢ＝９．７のエーテル型ノニオン活性剤０．６重量％、イソプロパノール０．３重量％、水９７重量％を混合撹拌し、処理液を調製した。この処理液にポリエステル布帛（ポリエステルトロピカル）を浸漬させ、絞り率６５重量％にて処理し、次いで１３０℃にて２分間熱処理した。得られた処理布（試験布）の洗濯前と洗濯５回後の摩擦帯電圧、半減期、及び吸水性を評価した。その結果を表１に示す。なお、洗濯方法及び処理液安定性評価、摩擦帯電圧、半減期、風合いの試験方法については、下記の方法で行った。【００４７】
［風合い］
得られた試験サンプルについて、風合を、触感にて評価した。なお、風合の評価は以下の基準に基づき、以下の３段階に分類して判定した。○及び△を合格とした。
＜判定＞
○：柔軟である。
△：やや粗硬である（未加工のポリエステルトロピカルと同等）。
×：粗硬である【００４８】
［処理液安定性］
２０℃、６５％の室内で調製した処理液の外観を評価した。
＜判定＞
○：均一
△：やや不均一
×：不均一【００４９】
［摩擦帯電圧］
上記で得られた試験布を２０℃、４５％ＲＨの恒温室内に２時間調湿したものを用いて、ＪＩＳ  Ｌ−１０９４  Ｂ法に従い、ロータリースタティックテスターを用いて、摩擦帯電圧を測定した。【００５０】
［半減期］
摩擦帯電圧を測定したときと同じ雰囲気下でスタティックオネストメーターを用い、上記で得られた試験布に１０ｋＶの電圧を印加し、印加された電荷が半分に減衰した時間を半減期として求めた。半減期は印加した電荷が半分に減少する時間を表すため、短いほど帯電しにくいことを示す。【００５１】
［洗濯方法］
ＪＩＳ−Ｌ−０２１７  １０３法に準じて、試験布を洗濯した。洗剤はアタック（花王（株）製）を使用し、洗濯液の洗剤濃度を１．０ｇ／Ｌとして使用した。前記条件により、繰り返し洗濯を５回行った。【００５２】
[洗濯耐久性の評価]
洗濯処理したものについて、上記方法と同様に摩擦帯電圧及び半減期を測定した。半減期が３０秒以内、摩擦帯電圧が３０００Ｖ以下であれば、帯電防止性が良好であり、洗濯前後で上の条件が満たされている場合、洗濯耐久性が良好であるといえる。【００５３】
（実施例２〜１２）
実施例２〜１２は、実施例１のカチオン界面活性剤（Ａ１）を前記カチオン界面活性剤（Ａ２）〜（Ａ１２）に変更した以外は、実施例１と同様にして評価をした。また、比較例１として、加工処理をしていないポリエステル布帛を実施例１と同様に評価した。その結果を表１、表２に示す。【００５４】
（比較例２）
実施例１のカチオン界面活性剤（Ａ１）を使用することなく、ジメチルジステアリルアンモニウムクロリドに水を投入し、ジメチルジステアリルアンモニウムクロリドの重量割合が２．１重量％となる加工処理液を調製した以外は、実施例１と同様にして、評価した。その結果を表２に示す。【００５５】
（比較例３）
実施例１のカチオン界面活性剤（Ａ１）を使用することなく、塩化カルシウムに水を投入し、塩化カルシウムの重量割合が１．０重量％となる加工処理液を調製した以外は、実施例１と同様にして、評価した。その結果を表２に示す。【００５６】
（比較例４）
実施例１のカチオン界面活性剤（Ａ１）を使用することなく、アルカンスルホネートＮａ塩を投入し、アルカンスルホネートＮａ塩の重量割合が２．１重量％となる加工処理液を調製した以外は、実施例１と同様にして、評価した。その結果を表２に示す。【００５７】
（比較例５）
実施例１のカチオン界面活性剤（Ａ１）を使用することなく、ＰＥＴ−ＰＥＧ系帯電防止剤を投入し、ＰＥＴ−ＰＥＧ系帯電防止剤の純分の重量割合が２．１重量％となる加工処理液を調製した以外は、実施例１と同様にして、評価した。その結果を表２に示す。【００５８】
【表１】
0006915176.tif 000003
【００５９】
【表２】
0006915176.tif 000004
【００６０】
表１及び２から分かるように、実施例１〜１２に係る帯電防止加工薬剤は、３級アミン化合物、前記３級アミン化合物の酸塩及び前記３級アミン化合物の４級化物から選ばれる少なくとも１種を含む繊維用帯電防止加工薬剤であって、前記３級アミン化合物の窒素原子に結合する３つの基のうち、２つが炭素数１〜４のアルキル基、１つがカルボニル基を含む有機基であるため、本願課題である加工布の風合いを損なわず洗濯耐久性を高くすることが解決できている。
一方、比較例２〜５に係る帯電防止加工薬剤は、アミン化合物でない（比較例３〜５）、アミン化合物であっても、水溶性が高く洗濯耐久性がない（比較例２）、そもそも薬剤がない（比較例１）ため、本願課題のいずれかを解決できていない。
【産業上の利用可能性】
【００６１】
本発明の帯電防止加工薬剤は、繊維製品等に付着させた場合に、加工布の風合いを損なわず洗濯耐久性が高い効果を有するため、洗濯耐久性が要求される繊維製品に特に好適に用いることができる。